(57)【要約】【課題】本発明の目的は、耐擦性に優れた記録画像、特に記録直後からの耐擦性が向上した記録画像を得ることのできるインク組成物を提供することにある。【解決手段】本発明は、顔料とポリオレフィンワックスを含むインク組成物であって、前記ポリオレフィンワックスは、該インク組成物の被記録面への吐着により形成される膜の乾燥膜厚よりも大きい粒径を有することを特徴とするインク組成物を提供するものである。本発明は、前記ポリオレフィンワックスの粒径が前記顔料の粒径よりも大きい前記インク組成物を好適に提供する。また、本発明は、前記ポリオレフィンワックスの粒径が７６ｎｍ以上、特に２００ｎｍ以上１μｍ以下である前記インク組成物を好適に提供する。【選択図】  図１
2005048108.tif 000002
【特許請求の範囲】
【請求項１】
顔料とポリオレフィンワックスを含むインク組成物であって、前記ポリオレフィンワックスは、該インク組成物の被記録面への吐着により形成される膜の乾燥膜厚よりも大きい粒径を有することを特徴とするインク組成物。
【請求項２】
前記ポリオレフィンワックスの粒径が、前記顔料の粒径よりも大きい、請求項１記載のインク組成物。
【請求項３】
前記ポリオレフィンワックスの粒径が、７６ｎｍ以上である、請求項１又は２記載のインク組成物。
【請求項４】
前記ポリオレフィンワックスの粒径が、２００ｎｍ以上１μｍ以下である、請求項３記載のインク組成物。
【請求項５】
前記ポリオレフィンワックスは、その融点若しくは環球法軟化点が１１０℃以上である、請求項１〜４の何れかに記載のインク組成物。
【請求項６】
更に、アルカンジオール類及び／又はグリコールエーテル類を含む、請求項１〜５の何れかに記載のインク組成物。
【請求項７】
更に、アセチレングリコール系界面活性剤又はポリシロキサン系界面活性剤を含む、請求項１〜６の何れかに記載のインク組成物。
【請求項８】
更に、多価アルコール類を含む、請求項１〜７の何れかに記載のインク組成物。
【請求項９】
更に、三級アミン類を含む、請求項１〜８の何れかに記載のインク組成物。
【請求項１０】
ｐＨが８〜１２である、請求項１〜９の何れかに記載のインク組成物。
【請求項１１】
インクジェット用である、請求項１〜１０の何れかに記載のインク組成物。
【請求項１２】
複数のインク組成物を備えてなるインクセットにおいて、請求項１〜１１の何れかに記載のインク組成物を少なくとも備えることを特徴とするインクセット。
【請求項１３】
請求項１〜１１の何れかに記載のインク組成物を少なくとも収容してなることを特徴とするインクカートリッジ。
【請求項１４】
請求項１〜１１の何れかに記載のインク組成物により記録する記録システム。
【請求項１５】
請求項１〜１１の何れかに記載のインク組成物により被記録面上に画像が形成されてなる記録物。
【発明の詳細な説明】
【技術分野】
【０００１】
本発明は、耐擦性に優れた記録画像を得ることのできるインク組成物、及びこれを含むインクセット、インクカートリッジ、並びに該インク組成物を用いた記録システム及び記録物に関する。
【背景技術】
【０００２】
従来から、記録された画像の耐擦性を向上させるために、ワックスを含有させたインク組成物が開発されている。
【０００３】
ワックスを含有させたインク組成物としては、例えば、特表２０００−５１７３７０号公報では、紙、ガラス、金属、またはプラスチック表面上に、耐引っかき性かつ耐摩擦性の像、メッセージ、マーク等をジェット印刷するのに適した、ジェットインク組成物であって、水、着色剤、バインダー樹脂およびワックスを含む上記組成物が提案されている（特許文献１）。
【０００４】
しかし、従来のインク組成物では、それにより画像を形成してから４８時間後にはある程度の耐擦性が得られるが、記録直後における耐擦性が不十分である。通常、印刷物等の記録物は、記録直後に移動させる必要がある場合が多く、記録直後からの耐擦性を向上させる必要がある。
【０００５】
【特許文献１】特表２０００−５１７３７０号公報
【発明の開示】
【発明が解決しようとする課題】
【０００６】
従って、本発明の目的は、耐擦性に優れた記録画像、特に記録直後からの耐擦性が向上した記録画像を得ることのできるインク組成物を提供することにある。
【課題を解決するための手段】
【０００７】
本発明者は、鋭意研究した結果、顔料と特定の粒径を有するポリオレフィンワックスとを含むインク組成物が、前記目的を達成し得ることの知見を得た。
【０００８】
本発明は、前記知見に基づきなされたもので、顔料とポリオレフィンワックスを含むインク組成物であって、前記ポリオレフィンワックスは、該インク組成物の被記録面への吐着により形成される膜の乾燥膜厚よりも大きい粒径を有することを特徴とするインク組成物を提供するものである。
【０００９】
以下、本発明のインク組成物について、好ましい実施形態に基づき説明する。
本発明のインク組成物は、顔料及びポリオレフィンワックスを必須構成成分として含むものである。
そして、本発明に使用されるポリオレフィンワックスは、該インク組成物の被記録面への吐着により形成される膜の乾燥膜厚よりも大きい粒径を有する。
【００１０】
本発明のインク組成物によれば、前記の構成を有しているため、該インク組成物を紙その他の記録媒体等の被記録面へ吐着させることにより形成される膜（記録画像の塗膜）が、吐着乾燥直後には、図１に示すような状態となる。即ち、記録画像の塗膜２の表面から、ポリオレフィンワックス１の一部が突出した状態となる。また、図１に示す記録画像の表面上に、画像に対する摩耗の原因となる外的要因の影響が与えられた場合でも、図２に示すように、膜２中のポリオレフィンワックス１の突出部分が膜表面に広がり、この広がったワックスにより摩耗を受けにくくなり、耐擦性が発現する。このようにして、耐擦性に優れた記録画像、特に記録直後からの耐擦性が向上した記録画像を得ることができる。
尚、図１は、本発明のインク組成物を被記録面へ吐着させて形成された吐着乾燥直後の記録画像の塗膜を模式的に示す断面図である。また、図２は、図１の塗膜表面に摩耗要因を付与した後の記録画像の塗膜を模式的に示す断面図である。
【００１１】
本発明に使用されるポリオレフィンワックスは、その粒径が、後述する顔料の粒径よりも大きいことが耐擦性向上の点で好ましい。
また、ポリオレフィンワックスの粒径は、７６ｎｍ以上、特に１５０ｎｍ以上、とりわけ２００ｎｍ以上、中でも２００ｎｍ〜１μｍであることが好ましい。このような粒径を有することによって、容易に図１の状態とすることができ、耐擦性により優れた記録画像を得ることが可能となる。尚、本明細書において、ポリオレフィンワックスの粒径とは、マイクロトラック法で測定した粒子直径（平均値）をいう。
【００１２】
ポリオレフィンワックスは、インクの被記録面へ固着した膜に粒子として残留しやすい点で、その融点若しくは環球法軟化点（ＪＩＳ  Ｋ  ２２０７）が１１０℃以上、特に１１０〜１５０℃であることが好ましい。
また、ポリオレフィンワックスは、その針入度法硬度（ＪＩＳ  Ｋ  ２２０７）が１以上であることが好ましく、より好ましくは２以上５以下である。
【００１３】
ポリオレフィンワックスとしては、インク組成物を被記録面へ吐着させた際に形成される膜（記録画像等の塗膜）中において所定粒径の粒子の状態を保持し得る限り特に制限されるものではなく、例えば、エチレン、プロピレン、ブチレン等のオレフィン又はその誘導体から製造したワックス及びそのコポリマー、具体的には、ポリエチレン系ワックス、ポリプロピレン系ワックス、ポリブチレン系ワックス等の単独または複数種が挙げられる。
【００１４】
また、ポリオレフィンワックスとしては、市販されているものを利用することも可能であり、その具体例として、「ケミパールＷ４００５」（ポリエチレン系ワックス、粒径２００ｎｍ〜８００ｎｍ、環球法軟化点１１０℃、針入度法硬度３、固形分４０％、三井化学社製）等のケミパールシリーズを好適に用いることができる。
その他、ＡＱＵＡＣＥＲ５１３（ポリエチレン系ワックス、粒径１００〜２００ｎｍ、融点１３０℃、固形分３０％，ビックケミージャパン（株）製）等のＡＱＵＡＣＥＲシリーズを使用することもできる。
【００１５】
ポリオレフィンワックスの含有量は、インク組成物の全重量に対して、０．０１〜１０重量％が好ましく、より好ましくは０．０５〜１重量％である。
【００１６】
本発明のインク組成物に使用される顔料としては、無機顔料及び有機顔料を使用することができ、それぞれ単独又は複数種混合して用いることができる。前記無機顔料としては、例えば、酸化チタン及び酸化鉄の他に、コンタクト法、ファーネス法、サーマル法等の公知の方法によって製造されたカーボンブラック等が使用できる。また、前記有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料イソインドリノン顔料、キノフラロン顔料等）、染料キレート（例えば、塩基性染料型キレート、酸性染料型キレート等）、ニトロ顔料、ニトロソ顔料、アニリンブラック等が使用できる。具体的には、以下に説明するように、各色インクに応じて所望の顔料が用いられる。
【００１７】
ブラックインクに使用される顔料としては、カーボンブラックが挙げられ、例えば、三菱化学（株）製のＮｏ．２３００，Ｎｏ．９００，ＨＣＦ８８，Ｎｏ．３３，Ｎｏ．４０，Ｎｏ．４５，Ｎｏ．５２，ＭＡ７，ＭＡ８，ＭＡ１００，Ｎｏ２２００Ｂ等が、コロンビア社製のＲａｖｅｎ５７５０，Ｒａｖｅｎ５２５０，Ｒａｖｅｎ５０００，Ｒａｖｅｎ３５００，Ｒａｖｅｎ１２５５，Ｒａｖｅｎ７００等が、キャボット社製のＲｅｇａｌ４００Ｒ，Ｒｅｇａｌ３３０Ｒ，Ｒｅｇａｌ６６０Ｒ，Ｍｏｇｕｌ  Ｌ，Ｍｏｎａｒｃｈ７００，Ｍｏｎａｒｃｈ８００，Ｍｏｎａｒｃｈ８８０，Ｍｏｎａｒｃｈ９００，Ｍｏｎａｒｃｈ１０００，Ｍｏｎａｒｃｈ１１００，Ｍｏｎａｒｃｈ１３００，Ｍｏｎａｒｃｈ１４００等が、デグッサ社製のＣｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  ＦＷ１８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  ３５，Ｐｒｉｎｔｅｘ  Ｕ，Ｐｒｉｎｔｅｘ  Ｖ，Ｐｒｉｎｔｅｘ  １４０Ｕ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ  ４等が使用できるが、これらに限定されるものではない。
【００１８】
イエローインクに使用される顔料としては、Ｃ．Ｉ．Ｐｉｇｍｅｎｔ  Ｙｅｌｌｏｗ  １、２、３、１２、１３、１４Ｃ、１６、１７、７３、７４、７５、８３、９３、９５、９７、９８、１１４、１２８、１２９、１５１、１５４等が挙げられる。
【００１９】
マゼンタインク及びライトマゼンタインクに使用される顔料としては、Ｃ．Ｉ．Ｐｉｇｍｅｎｔ  Ｒｅｄ  ５、７、１２、４８（Ｃａ）、４８（Ｍｎ）、５７（Ｃａ）、５７：１、１１２、１２３、１６８、１８４、２０２、Ｃ．Ｉ．Ｐｉｇｍｅｎｔ  Ｖｉｏｌｅｔ  １９等が挙げられる。
【００２０】
シアンインク及びライトシアンインクに使用される顔料としては、Ｃ．Ｉ．Ｐｉｇｍｅｎｔ  Ｂｌｕｅ  １、２、３、１５：３、１５：３４、１６、２２、６０、Ｃ．Ｉ．Ｖａｔ  Ｂｌｕｅ  ４、６０等が挙げられる。ただし、これらに限定されるものではない。
【００２１】
顔料の含有量は、インク組成物の全重量に対して、０．０１〜１０重量％が好ましく、より好ましくは０．１〜６重量％である。
【００２２】
本発明のインク組成物は、既述の顔料を使用するとともに、該顔料を分散するための分散剤を含有するものが好ましい。分散剤としては、この種の顔料インクにおけるものと同様のものを特に制限なく用いることができ、例えば、カチオン性分散剤、アニオン性分散剤、ノニオン性分散剤や界面活性剤等が挙げられる。アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。また、アニオン性界面活性剤の例としては、ドデシルベンゼンスルホン酸ナトリウム、ラウリル酸ナトリウム、ポリオキシエチレンアルキルエーテルサルフェートのアンモニウム塩等が挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等が挙げられ、これらの１種又は２種以上が用いられる。特に、顔料の分散安定性を高める観点から、スチレン−（メタ）アクリル酸共重合体を用いることが好ましい。
【００２３】
また、本発明においては、前記分散剤を含んでいても含んでいなくてもよいが、分散剤を用いず（０重量％）に、自己分散型の顔料を用いることも可能である。尚、自己分散型の顔料は、顔料の表面に−ＣＯＯＨ、−ＣＨＯ、−ＯＨ、−ＳＯ３Ｈ及びこれらの塩からなる群より選ばれる１種又は２種以上等の官能基（分散性付与基）を有するように処理された顔料であって、分散剤を別途配合せずとも、水系のインク中で均一に分散し得るものである。ここでいう「分散」とは、自己分散型の顔料が分散剤なしに水中に安定に存在している状態をいい、分散している状態のもののみならず、溶解している状態のものも含むものとする。
【００２４】
本発明のインク組成物の全重量に対する分散剤の含有量は、固形分換算で好ましくは０．１〜１０重量％、更に好ましくは０．３〜６重量％である。
また、分散剤は、顔料の重量を基準とすれば、固形分換算で、通常１４０重量％以下、好ましくは１５〜６０重量％で含まれる。
【００２５】
本発明において、顔料の粒径は特に限定されないが、既述のポリオレフィンワックスの粒径よりも小さいことが望ましく、特に１μｍ以下が好ましく、より好ましくは０．５μｍ以下、更に好ましくは０．１μｍ以下である。尚、本明細書において、顔料の粒径とは、マイクロトラック法で測定した粒子直径（平均値）をいい、自己分散型の顔料の場合にはその表面の官能基も含めた全体長をいう。
【００２６】
本発明のインク組成物は、記録媒体等の被記録面への濡れ性を高めてインクの浸透性を高める観点から、アルカンジオール類及び／又はグリコールエーテル類を含むことが好ましい。
【００２７】
アルカンジオール類としては、１，２−アルカンジオール類等が挙げられ、好ましくは１，２−Ｃ（炭素数）1-8 アルキルジオールであり、より好ましくは１，２−Ｃ1-6 アルキルジオールであり、最も好ましくは１，２−ヘキサンジオールである。
【００２８】
一方、グリコールエーテル類としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジプロピレングリコールモノメチルエーテル、ジプロピレングリコールモノエチルエーテル、トリエチレングリコールモノメチルエーテル、トリエチレングリコールモノブチルエーテル、トリプロピレングリコールモノメチルエーテル等のような多価アルコールの低級アルキルエーテルを挙げることができる。特に、トリエチレングリコールモノブチルエーテルを用いると良好な記録品質を得ることができる。
【００２９】
これらのアルカンジオール類及び／又はグリコールエーテル類の含有量は、インク組成物の全重量に対して、好ましくは１〜２０重量％、更に好ましくは１〜１０重量％である。
【００３０】
また、本発明のインク組成物には、その他の浸透促進作用を有する物質、例えば、メタノール、エタノール、ｉｓｏ−プロピルアルコール等の低級アルコール類等を含有させることもできる。
【００３１】
本発明のインク組成物は、記録媒体等の被記録面への濡れ性を高めてインクの浸透性を高める観点から、アセチレングリコール系界面活性剤又はポリシロキサン系界面活性剤を含むことが好ましい。
【００３２】
アセチレングリコール系界面活性剤としては、例えば、２，４，７，９−テトラメチル−５−デシン−４，７−ジオール、３，６−ジメチル−４−オクチン−３，６−ジオール、または３，５−ジメチル−１−ヘキシン−３オール、２，４−ジメチル−５−ヘキシン−３−オールなどが挙げられる。また、アセチレングリコール系界面活性剤は市販品も利用することができ、例えば、オルフィンＥ１０１０、ＳＴＧ、Ｙ（商品名、日信化学社製）、サーフィノール６１、１０４，８２，４６５，４８５あるいはＴＧ（商品名、Ａｉｒ  Ｐｒｏｄｕｃｔｓ  ａｎｄ  Ｃｈｍｉｃａｌｓ  Ｉｎｃ．製）が挙げられる。
【００３３】
一方、ポリシロキサン系界面活性剤としては、市販されているものを利用することができ、例えば、ＢＹＫ−３４７，ＢＹＫ−３４８等（ビックケミー・ジャパン株式会社製）が挙げられる。
【００３４】
更に、本発明のインク組成物には、その他の界面活性剤、具体的には、アニオン界面活性剤、ノニオン界面活性剤、および両性界面活性剤からなる群から選択される１種以上の界面活性剤を使用することもできる。
【００３５】
界面活性剤の含有量は、インク組成物の全重量に対して、好ましくは０．０１〜５重量％、更に好ましくは０．１〜０．５重量％である。
【００３６】
本発明のインク組成物は、インクジェット用に用いた場合に、インクの乾燥を防いでインクジェットプリンタのヘッドでの目詰まりを防止する観点から、多価アルコール類を含むことが好ましい。
【００３７】
多価アルコール類としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等が挙げられる。
多価アルコール類の含有量は、インク組成物の全重量に対して、好ましくは０．１〜３０重量％、更に好ましくは０．５〜２０重量％である。
【００３８】
本発明のインク組成物は、三級アミン類を含むことが好ましい。かかる三級アミンはｐＨ調整剤として機能し、インク組成物のｐＨを容易に好適な範囲に調整することができる。三級アミンとしては、例えば、トリエタノールアミン等が挙げられる。
三級アミンの含有量は、インク組成物の全重量に対して、０．０１〜１０重量％が好ましく、より好ましくは０．１〜２重量％である。
【００３９】
本発明のインク組成物は、そのｐＨが８〜１２、特に８〜１０であることが好ましい。ｐＨがかかる範囲内にあると、顔料とポリオレフィンワックスとの混和性を向上させることができる。
【００４０】
本発明のインク組成物は、その用途に特に制限されないが、インクジェットプリンタを用いたインクジェット記録や、インクジェット法を応用した各種機能素子への吐出システム等のインクジェット用であることが好ましい。
【００４１】
本発明のインク組成物は、顔料及びポリオレフィンワックス、並びに前述したその他の各種添加剤を含有するとともに、通常、溶媒として水を含有する。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００４２】
本発明のインク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤等の他の添加剤を含有させることができ、これらの１種又は２種以上が用いられる。
【００４３】
本発明のインク組成物は、従来公知の装置、例えば、ボールミル、サンドミル、アトライター、バスケットミル、ロールミル等を使用して、従来の顔料インクと同様に調製することができる。調製に際しては、メンブレンフィルターやメッシュフィルター等を用いて粗大粒子を除去することが好ましい。
【００４４】
本発明はまた、複数のインク組成物を備えてなるインクセットにおいて、前述したインク組成物を少なくとも備えることを特徴とするインクセットを提供することができる。本発明のインクセットによれば、耐擦性に優れた記録画像、特に記録直後からの耐擦性が向上した記録画像を得ることができる。
【００４５】
本発明はまた、前述したインク組成物を少なくとも収容してなることを特徴とするインクカートリッジを提供することができる。本発明のインクカートリッジによれば、耐擦性に優れた記録画像、特に記録直後からの耐擦性が向上した記録画像を得ることができるインクを容易に運搬することが可能となる。
【００４６】
本発明はまた、前述したインク組成物により記録する記録方法、インクジェットプリンタ等の記録装置その他の記録システムを提供することができる。本発明の記録システムによれば、耐擦性に優れた記録画像、特に記録直後からの耐擦性が向上した記録画像を得ることができる。
【００４７】
本発明はまた、前述したインク組成物により被記録面上に画像か形成されてなる記録物を提供することができる。本発明の記録物によれば、耐擦性に優れた記録画像、特に記録直後からの耐擦性が向上した記録画像を備えた記録物を得ることができる。
【発明の効果】
【００４８】
本発明によれば、耐擦性に優れた記録画像、特に記録直後からの耐擦性が向上した記録画像を得ることができる。
【００４９】
本発明は、前述した各実施形態を好適に提供するものであるが、これらの実施形態に限定されず、その趣旨を逸脱しない範囲内で種々の変更が可能である。
【発明を実施するための最良の形態】
【００５０】
以下に、本発明の実施例及び試験例を挙げて、本発明をより具体的に説明するが、本発明は、斯かる実施例により何等制限されるものではない。
【実施例１】
【００５１】
表１に示す各配合組成のインク組成物（イエローインクＹ、マゼンタインクＭ、シアンインクＣ、ブラックインクＢｋ、ライトマゼンタインクＬｍ及びライトシアンインクＬｃ）を、常法に従い調製した。各インク組成物のｐＨは、８．０〜１１．０であった。
【実施例２】
【００５２】
表２に示す配合組成に代えた以外は、実施例１と同様にして各組成のインク組成物を調製した。各インク組成物のｐＨは、８．０〜１１．０であった。
〔比較例１〕
【００５３】
表３に示す配合組成に代えた以外は、実施例１と同様にして各組成のインク組成物を調製した。各インク組成物のｐＨは、８．０〜１１．０であった。
【００５４】
【表１】
2005048108.tif 000003
【００５５】
【表２】
2005048108.tif 000004
【００５６】
【表３】
2005048108.tif 000005
【００５７】
尚、実施例１及び２の各インク組成物中の顔料の粒径は、次の通りである。
ＰＹ７４（Ｃ．Ｉ．Ｐｉｇｍｅｎｔ  Ｙｅｌｌｏｗ  ７４）      ６１ｎｍ
ＰＶ１９（Ｃ．Ｉ．Ｐｉｇｍｅｎｔ  Ｖｉｏｌｅｔ  １９）      ７５ｎｍ
ＰＢ１５：３（Ｃ．Ｉ．Ｐｉｇｍｅｎｔ  Ｂｌｕｅ  １５：３）  ６８ｎｍ
カーボンブラック                                            ９９ｎｍ
また、得られた各インク組成物を組み合わせて、インクセットとし、インクカートリッジに収容した。単独のインク組成物及びインクセットそれぞれについて、次の印字評価試験に供した。
【００５８】
印字評価試験
前記の実施例および比較例で製造した各インク組成物を用いて印字評価を行った。印字評価は、インクジェットプリンター〔ＰＭ−９２０Ｃ（セイコーエプソン（株）製〕を用い、ＰＭ写真用紙〔インクジェット専用紙：セイコーエプソン（株）製〕にＤｕｔｙ８０％で印字を行い、記録物を得た。
【００５９】
耐擦性試験（ＪＩＳ  Ｋ  ５７０１による評価）
印字後４８時間経過した時点で、サウザーランドラブテスターを用い、ＪＩＳ  Ｋ  ５７０１に準じて耐擦性評価を行った。記録物の被擦体は、レイマット用紙〔インクジェット専用紙：セイコーエプソン（株）製〕の裏面を用いた。評価基準は、以下の通りである。
Ａ：色剤の剥離が全くない。
Ｂ：色剤の剥離がわずかにある（擦面全体の２０％未満）。
Ｃ：色剤の剥離がある（擦面全体の２０％以上８０％未満）。
Ｄ：色剤がほとんど剥離する（擦面全体の８０％以上剥離する）。
【００６０】
耐擦性試験の評価結果
（実施例１）      回数  Ｙ  Ｍ  Ｃ Ｂｋ Ｌｍ Ｌｃ  セット
印刷１時間後    ２０回  Ａ  Ａ  Ａ  Ａ   Ａ   Ａ   Ａ
印刷４８時間後  ２０回  Ａ  Ａ  Ａ  Ａ   Ａ   Ａ   Ａ
【００６１】
（実施例２）      回数  Ｙ  Ｍ  Ｃ Ｂｋ Ｌｍ Ｌｃ  セット
印刷１時間後    ２０回  Ｂ  Ｂ  Ｂ  Ｂ   Ｂ   Ｂ   Ｂ
印刷４８時間後  ２０回  Ａ  Ａ  Ａ  Ａ   Ａ   Ａ   Ａ
【００６２】
（比較例１）      回数  Ｙ  Ｍ  Ｃ Ｂｋ Ｌｍ Ｌｃ  セット
印刷１時間後    ２０回  Ｃ  Ｃ  Ｃ  Ｃ   Ｃ   Ｃ   Ｃ
印刷４８時間後  ２０回  Ｂ  Ｂ  Ｂ  Ｂ   Ｂ   Ｂ   Ｂ
【００６３】
以上の結果から明らかなように、本発明のインク組成物を用いた場合（実施例１及び２）には、比較例１のインク組成物を用いた場合に比して、耐擦性に優れた記録画像、特に印刷１時間後（記録直後）からの耐擦性が向上した記録画像が得られることが判る。特に、大きい粒径（２００ｎｍ〜８００ｎｍ）のポリオレフィンワックスを含む実施例1のインク組成物を用いた場合には、その効果が顕著であることが判る。
【産業上の利用可能性】
【００６４】
本発明は、耐擦性に優れた記録画像を得ることのできるインク組成物、及びこれを含むインクセット、インクカートリッジ、並びに該インク組成物を用いた記録システム及び記録物として、産業上利用することが可能である。
【図面の簡単な説明】
【００６５】
【図１】図１は、本発明のインク組成物を被記録面へ吐着させて形成された吐着乾燥直後の記録画像の塗膜を模式的に示す断面図である。
【図２】図２は、図１の塗膜表面に摩耗要因を付与した後の記録画像の塗膜を模式的に示す断面図である。
【符号の説明】
【００６６】
１…ポリオレフィンワックス，２…記録画像の塗膜
【図１】
2005048108.tif 000006
【図２】
2005048108.tif 000007